【事件の表示】
　特許第５７２５３２５号発明「重合性液晶組成物」の特許異議申立事件について、次のとおり決定する。
【結　論】
　特許第５７２５３２５号の特許請求の範囲を訂正請求書に添付された訂正特許請求の範囲のとおり、訂正後の請求項〔１ないし７、９ないし１９〕について訂正することを認める。
　特許第５７２５３２５号の請求項１ないし７、９ないし１９に係る特許を維持する。
　特許第５７２５３２５号の請求項８に係る特許についての申立てを却下する。
【理　由】
第１　手続の経緯
　特許第５７２５３２５号の請求項１〜１９に係る特許についての出願は、国際出願日である平成２２年２月１８日（優先権主張　平成２１年２月２０日、同年３月１３日）にされたとみなされる特許出願（特願２０１０−５１６７１１号）の一部を新たに特許出願したものであって、平成２７年４月１０日にその特許権の設定登録がされ、同年１１月２７日付けで特許異議申立人　メルク　パテント　ゲゼルシャフト　ミット　ベシュレンクテル　ハフツング（以下、単に「異議申立人」という。）により特許異議の申立てがされ、当審において平成２８年２月１７日付けの取消理由（以下、単に「取消理由」という。）が通知され、同年４月１８日付けで意見書が提出されるとともに訂正の請求がされ、同年６月２７日付け（受理日：同年６月２９日）で特許異議申立人により意見書が提出されたものである。
第２　訂正の適否
１　訂正の内容
　平成２８年４月１８日付けでされた訂正の請求（以下、「本件訂正の請求」という。）による訂正の内容は、次のとおりである（なお、下線を付した箇所は訂正箇所である。）。
　　
（１）訂正事項１
　特許請求の範囲の請求項１を、
「重合性液晶化合物及び光吸収帯
ピーク
にある
が一般式（Ｉ）
【化１】
　
（式中、Spは炭素原子数１〜２０のアルキレン基を表し（該アルキレン基は１つ以上のハロゲン原子又はCNにより置換されていても良く、この基中に存在する１つのCH
2
基又は隣接していない２つ以上のCH
2
基はそれぞれ相互に独立して、酸素原子が相互に直接結合しない形で、-O-、-S-、-NH-、-N(CH
3
)-、-CO-、-COO-、-OCO-、-OCOO-、-SCO-、-COS-又は-C≡C-により置き換えられていても良い。）、
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基、あるいは式（I-b-1）、式（I-b-2）又は式（I-b-3）
【化２】
　　　　
を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン2,7-ジイル基は置換基として１個以上のF、Cl、CF
3
、OCF
3
、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Z0、Z1、Z2及びZ3はそれぞれ独立的に、-COO-、-OCO-、-CH
2
 CH
2
-、-OCH
2
-、-CH
2
O-、-C≡C-、-CH=CHCOO-、-OCOCH=CH-、-CH
2
CH
2
COO-、-CH
2
CH
2
OCO-、-COO CH
2
CH
2
-、-OCOCH
2
CH
2
-、-CONH-、-NHCO-、-CH=N-、-N=CH-、-N=N-、-CH=N-N=CH-又は単結合を表すが、Z0、Z1及びZ2のうち少なくとも一つは-CH=CHCOO-、-OCOCH=CH-、-CH=N-、-N=CH-、-N=N-、-CH=N-N=CH-を表し、
mは０又は１を表し、nは０、１、２又は３を表し、
Pは一般式（I-c）又は、一般式（I-d）
【化３】
　
（式中、R
21
、R
22
、R
23
、R
31
、R
32
、R
33
はそれぞれ独立的に水素原子、ハロゲン原子又は炭素原子数１〜５のアルキル基を表し、ｌは０又は１を表す。）で表される置換基からなる群より選ばれる置換基を表し、
R
1
は、ハロゲン原子、シアノ基又は炭素原子数１〜２５のアルキル基を表すが、該アルキル基は１つ以上のハロゲン原子又はCNにより置換されていても良く、この基中に存在する１つのCH
2
基又は隣接していない２つ以上のCH
2
基はそれぞれ相互に独立して、酸素原子が相互に直接結合しない形で、-O-、-S-、-NH-、-N(CH
3
)-、-CO-、-COO-、-OCO-、-OCOO-、-SCO-、-COS-又は-C≡C-により置き換えられていても良く、あるいはR
1
は一般式（I-a）
【化４】
　
（式中、P、Sp及びmは一般式（I）と同じ意味を表すが、二つのP、Sp及びmは同じであっても異なっていても良い。）で表される構造を表す。）で表され、
ピーク
に
（２）訂正事項２
　特許請求の範囲の請求項２を、
「重合性液晶化合物及び光吸収帯
ピーク
にある
ピーク
にある
ピーク
にある
が一般式（Ｉ）
【化１】
　
（式中、Spは炭素原子数１〜２０のアルキレン基を表し（該アルキレン基は１つ以上のハロゲン原子又はCNにより置換されていても良く、この基中に存在する１つのCH
2
基又は隣接していない２つ以上のCH
2
基はそれぞれ相互に独立して、酸素原子が相互に直接結合しない形で、-O-、-S-、-NH-、-N(CH
3
)-、-CO-、-COO-、-OCO-、-OCOO-、-SCO-、-COS-又は-C≡C-により置き換えられていても良い。）、
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基、あるいは式（I-b-1）、式（I-b-2）又は式（I-b-3）
【化３】
　　
を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン2,7-ジイル基は置換基として１個以上のF、Cl、CF
3
、OCF
3
、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Z0、Z1、Z2及びZ3はそれぞれ独立的に、-COO-、-OCO-、-CH
2
 CH
2
-、-OCH
2
-、-CH
2
O-、-C≡C-、-CH=CHCOO-、-OCOCH=CH-、-CH
2
CH
2
COO-、-CH
2
CH
2
OCO-、-COO CH
2
CH
2
-、-OCOCH
2
CH
2
-、-CONH-、-NHCO-、-CH=N-、-N=CH-、-N=N-、-CH=N-N=CH-又は単結合を表すが、Z0、Z1及びZ2のうち少なくとも一つは-CH=CHCOO-、-OCOCH=CH-、-CH=N-、-N=CH-、-N=N-、-CH=N-N=CH-を表し、
mは０又は１を表し、nは０、１、２又は３を表し、
Pは一般式（I-c）又は、一般式（I-d）
【化３】
　　
（式中、R
21
、R
22
、R
23
、R
31
、R
32
、R
33
はそれぞれ独立的に水素原子、ハロゲン原子又は炭素原子数１〜５のアルキル基を表し、ｌは０又は１を表す。）で表される置換基からなる群より選ばれる置換基を表し、
R
1
は、ハロゲン原子、シアノ基又は炭素原子数１〜２５のアルキル基を表すが、該アルキル基は１つ以上のハロゲン原子又はCNにより置換されていても良く、この基中に存在する１つのCH
2
基又は隣接していない２つ以上のCH
2
基はそれぞれ相互に独立して、酸素原子が相互に直接結合しない形で、-O-、-S-、-NH-、-N(CH
3
)-、-CO-、-COO-、-OCO-、-OCOO-、-SCO-、-COS-又は-C≡C-により置き換えられていても良く、あるいはR
1
は一般式（I-a）
【化４】
　　　　
（式中、P、Sp及びmは一般式（I）と同じ意味を表すが、二つのP、Sp及びmは同じであっても異なっていても良い。）で表される構造を表す。）で表される
ピーク
に
（３）訂正事項３
　特許請求の範囲の請求項３を、
「光吸収帯
ピーク
に
（４）訂正事項４
　特許請求の範囲の請求項４を、
「光吸収帯
ピーク
に
（５）訂正事項５
　特許請求の範囲の請求項８を削除する。
（６）訂正事項６
　特許請求の範囲の請求項９を、
「一般式（I）で表される化合物が一般式（II）
【化
４
（式中、Z3は水素原子、ハロゲン原子、シアノ基又は炭素原子数１〜２０の炭化水素基を表し、Z4は水素原子又はメチル基を表し、W3は単結合、-O-、-COO-又は-OCO-を表し、vは０〜１８の整数を表し、uは０又は１を表し、D、E及びFはそれぞれ独立的に、1,4−フェニレン基、隣接しないCH基が窒素で置換された1,4−フェニレン基、1,4−シクロヘキシレン基、１つ又は隣接しない２つのCH2基が酸素又は硫黄原子で置換された1,4−シクロヘキシレン基、1,4−シクロヘキセニレン基を表すが、式中に存在する1,4−フェニレン基は炭素原子数１〜７のアルキル基、アルコキシ基、アルカノイル基、シアノ基又はハロゲン原子で一つ以上置換されていても良く、Y6及びY7はそれぞれ独立的に単結合、-CH2CH2-、-CH2O-、-OCH2-、-COO-、-OCO-、-C≡C-
、
は
Y8は単結合、-O-、-COO-、-OCO-又は-CH=CHCOO-を表すが、W3が単結合を表す場合ｖは２〜１８の整数を表す。）で表される化合物である請求項
１又は請求項２に
（７）訂正事項７
　特許請求の範囲の請求項１０を、
「一般式（I）で表される化合物が一般式（III）
【化
５
（式中、Z5、Z6はそれぞれ独立的に水素原子、又はメチル基を表し、G、H及びIはそれぞれ独立的に、1,4−フェニレン基、隣接しないCH基が窒素で置換された1,4−フェニレン基、1,4−シクロヘキシレン基、１つ又は隣接しない２つのCH2基が酸素又は硫黄原子で置換された1,4−シクロヘキシレン基、1,4−シクロヘキセニレン基を表すが、式中に存在する1,4−フェニレン基は炭素原子数１〜７のアルキル基、アルコキシ基、アルカノイル基、シアノ基又はハロゲン原子で一つ以上置換されていても良く、mは０から３の整数を表し、W1及びW2はそれぞれ独立的に単結合、-O-、-COO-又は-OCO-を表し、Y1及びY2はそれぞれ独立的に単結合、-COO-、-OCO-、-CH2CH2COO-、-CH2CH2OCO-、-COO CH2CH2-、-OCOCH2CH2-、-CH=N-、-N=CH-、-N=N-、-CH=N-N=CH-又は単結合を表し、Y1及びY2のうち少なくとも一つ
は
１又は請求項２に
（８）訂正事項８
　特許請求の範囲の請求項１１を、
「一般式（I）で表される化合物の濃度が0.1〜4%である請求項
１又は請求項２に
（９）訂正事項９
　特許請求の範囲の請求項１２を、
「一般式（I）で表される化合物以外の重合性液晶化合物として、一般式（IV）
【化
６
（式中、Sp1は炭素原子数１〜２０のアルキレン基を表し（該アルキレン基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良い。）、
A4、A5及びA6はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン2,7-ジイル基は置換基として１個以上のF、Cl、CF3、OCF3、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Z4、Z5、Z6及びZ7はそれぞれ独立して、-COO-、-OCO-、-CH2 CH2-、-OCH2-、-CH2O-、-C≡C-、-CH2CH2COO-、-CH2CH2OCO-、-COO CH2CH2-、-OCOCH2CH2-、-CONH-、-NHCO-又は単結合を表し、
oは０又は１を表し、
qは０、１、２又は３を表し、
P1は一般式（IV-c）又は、一般式（IV-d）
【化
７
（式中、R21、R22、R23、R31、R32、R33はそれぞれ独立的に水素原子、ハロゲン原子又は炭素原子数１〜５のアルキル基を表し、ｌは０又は１を表す。）で表される置換基からなる群より選ばれる置換基を表し、
R2は、ハロゲン原子、シアノ基又は炭素原子数１〜２５のアルキル基を表すが、該アルキル基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良く、あるいはR2は一般式（IV-a）
【化
８
（式中、P1、Sp1及びoは一般式（IV）と同じ意味を表すが、二つのP1、Sp1及びoは同じであっても異なっていても良い。）で表される構造を表す。）で表される化合物を含有する請求項
１、２、９から１１
（１０）訂正事項１０
　特許請求の範囲の請求項１５を、
「重合性液晶組成物がベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造である円盤状液晶化合物を含有することを特徴とする請求項１
から７、９
」と訂正する。
（１１）訂正事項１１
　特許請求の範囲の請求項１７を、
「重合性液晶組成物が、0.5〜5％の非液晶性重合性化合物を含有する請求項１
から７、９
（１２）訂正事項１２
　特許請求の範囲の請求項１９を、
「請求項１
から７、９
２　訂正の目的の適否、一群の請求項毎か否か、新規事項の追加の有無、特許請求の範囲の拡張・変更の存否
（１）訂正事項１
　訂正事項１は、訂正前の請求項１に「光吸収帯が波長280〜400nmの光重合開始剤」とあるのを「光吸収帯ピークが波長280〜400nmにある光重合開始剤」に訂正（以下、「訂正事項１−１」という。）するものであり、また、訂正前の請求項１に「該重合性液晶化合物のうち少なくとも一つの光吸収帯が波長320〜400nmであることを特徴とする」とあるのを「該重合性液晶化合物のうち少なくとも一つが一般式（Ｉ）・・・で表され、光吸収帯ピークが波長320〜400nmにあることを特徴とする」に訂正（以下、「訂正事項１−２」という。）するものである。
　訂正事項１−１は、光重合開始剤の光吸収帯ピークが位置する波長を明確にするものであるから、明瞭でない記載の釈明を目的とするものに該当する。
　訂正事項１−２は、重合性液晶化合物の構造式を一般式（Ｉ）で限定し、且つ、重合性液晶化合物の光吸収帯ピークが位置する波長を明確にするものであるから、特許請求の範囲の減縮及び明瞭でない記載の釈明を目的とするものに該当する。
　また、訂正事項１−１は、明細書の段落【００２０】、【０１１５】等の記載に基づくものであるから、新規事項の追加に該当しない。
　訂正事項１−２は、訂正前の請求項８並びに明細書の段落【００５０】、【０１２２】等の記載に基づくものであるから、新規事項の追加に該当しない。
　さらに、訂正事項１−１及び１−２は、実質上特許請求の範囲を拡張し、又は変更するものではない。
（２）訂正事項２
　訂正事項２は、訂正前の請求項２に「光吸収帯が波長280〜400nmの光重合開始剤を含有し、該光重合開始剤として、光吸収帯が波長320〜360nmの光重合開始剤、及び光吸収帯が波長280〜320nmの光重合開始剤を含有し」とあるのを「光吸収帯ピークが波長280〜400nmにある光重合開始剤を含有し、該光重合開始剤として、光吸収帯ピークが波長320〜360nmにある光重合開始剤、及び光吸収帯ピークが波長280〜320nmにある光重合開始剤を含有し」に訂正（以下、「訂正事項２−１」という。）するものであり、また、訂正前の請求項２に「該重合性液晶化合物のうち少なくとも一つの光吸収帯が波長320〜400nmであることを特徴とする」とあるのを「該重合性液晶化合物のうち少なくとも一つが一般式（Ｉ）・・・で表される光吸収帯ピークが波長320〜400nmにあることを特徴とする」に訂正（以下、「訂正事項２−２」という。）するものである。
　訂正事項２−１は、光重合開始剤の光吸収帯ピークが位置する波長を明確にするものであるから、明瞭でない記載の釈明を目的とするものに該当する。
　訂正事項２−２は、重合性液晶化合物の構造式を一般式（Ｉ）で限定し、且つ、重合性液晶化合物の光吸収帯ピークが位置する波長を明確にするものであるから、特許請求の範囲の減縮及び明瞭でない記載の釈明を目的とするものに該当する。
　また、訂正事項２−１は、明細書の段落【００２０】、【０１１５】等の記載に基づくものであるから、新規事項の追加に該当しない。
　訂正事項２−２は、訂正前の請求項８並びに明細書の段落【００５０】、【０１２２】等の記載に基づくものであるから、新規事項の追加に該当しない。
　さらに、訂正事項２−１及び２−２は、実質上特許請求の範囲を拡張し、又は変更するものではない。
（３）訂正事項３
　訂正事項３は、訂正前の請求項３に「光吸収帯が波長320〜400nmである該重合性液晶化合物」とあるのを「光吸収帯ピークが波長320〜400nmにある該重合性液晶化合物」に訂正するものであり、重合性液晶化合物の光吸収帯ピークが位置する波長を明確にするものであるから、明瞭でない記載の釈明を目的とするものに該当する。
　また、訂正事項３は、訂正前の明細書の段落【００５０】、【０１２２】等の記載に基づくものであるから、新規事項の追加に該当しない。
　さらに、訂正事項３は、実質上特許請求の範囲を拡張し、又は変更するものではない。
（４）訂正事項４
　訂正事項４は、訂正前の請求項４に「光吸収帯が波長320〜400nmである該重合性液晶化合物」とあるのを「光吸収帯ピークが波長320〜400nmにある該重合性液晶化合物」に訂正するものであり、重合性液晶化合物の光吸収帯ピークが位置する波長を明確にするものであるから、明瞭でない記載の釈明を目的とするものに該当する。
　また、訂正事項４は、訂正前の明細書の段落【００５０】、【０１２２】等の記載に基づくものであるから、新規事項の追加に該当しない。
　さらに、訂正事項４は、実質上特許請求の範囲を拡張し、又は変更するものではない。
（５）訂正事項５
　訂正事項５は、訂正前の請求項８を削除するものであるから、特許請求の範囲の減縮を目的とするものに該当する。
　また、訂正事項５は、新規事項の追加に該当せず、実質上特許請求の範囲を拡張し、又は変更するものではない。
（６）訂正事項６
　訂正事項６は、訂正前の請求項９に記載される一般式（ＩＩ）中のＹ６及びＹ７が採用し得る基の中から、「−ＣＨ＝ＣＨ−」及び「−ＣＦ＝ＣＦ−」を削除する訂正（以下、「訂正事項６−１」という。）を含み、また、訂正前の請求項９が従属する請求項を「請求項８」から「請求項１又は請求項２」に変更する訂正（以下、「訂正事項６−２」という。）を含むものである。
　訂正事項６−１は、請求項の一部を削除するものであるから、特許請求の範囲の減縮を目的とするものに該当する。
　また、上記２（１）及び２（２）を踏まえると、訂正後の請求項１又は請求項２は、訂正前の請求項８の内容を取り込んだ上で、選択可能な基の一部を削除するものであるから、訂正事項６−２は、特許請求の範囲の減縮を目的とするものに該当する。
　よって、訂正事項６は、特許請求の範囲の減縮を目的とするものに該当する。
　また、訂正事項６は、新規事項の追加に該当せず、実質上特許請求の範囲を拡張し、又は変更するものではない。
（７）訂正事項７
　訂正事項７は、訂正前の請求項１０に記載される一般式（ＩＩＩ）中のＹ１及びＹ２が採用し得る基の中から、「−ＣＨ＝ＣＨ−」を削除する訂正（以下、「訂正事項７−１」という。）を含み、また、訂正前の請求項１０が従属する請求項を「請求項８」から「請求項１又は請求項２」に変更する訂正（以下、「訂正事項７−２」という。）を含むものである。
　訂正事項７−１は、請求項の一部を削除するものであるから、特許請求の範囲の減縮を目的とするものに該当する。
　また、上記２（１）及び２（２）を踏まえると、訂正後の請求項１又は請求項２は、訂正前の請求項８の内容を取り込んだ上で、選択可能な基の一部を削除するものであるから、訂正事項７−２は、特許請求の範囲の減縮を目的とするものに該当する。
　よって、訂正事項７は、特許請求の範囲の減縮を目的とするものに該当する。
　また、訂正事項７は、新規事項の追加に該当せず、実質上特許請求の範囲を拡張し、又は変更するものではない。
（８）訂正事項８
　訂正事項８は、訂正前の請求項１１が従属する請求項を「請求項８」から「請求項１又は請求項２」に変更する訂正である。
　上記２（１）及び２（２）を踏まえると、訂正後の請求項１又は請求項２は、訂正前の請求項８の内容を取り込んだ上で、選択可能な基の一部を削除するものであるから、訂正事項８は、特許請求の範囲の減縮を目的とするものに該当する。
　また、訂正事項８は、新規事項の追加に該当せず、実質上特許請求の範囲を拡張し、又は変更するものではない。
（９）訂正事項９
　訂正事項９は、訂正前の請求項１２が従属する請求項を「請求項８から１１」から「請求項１、２、９から１１」に変更する訂正である。
　上記２（１）及び２（２）を踏まえると、訂正後の請求項１又は請求項２は、訂正前の請求項８の内容を取り込んだ上で、選択可能な基の一部を削除するものであるから、訂正事項９は、特許請求の範囲の減縮を目的とするものに該当する。
　また、訂正事項９は、新規事項の追加に該当せず、実質上特許請求の範囲を拡張し、又は変更するものではない。
（１０）訂正事項１０
　訂正事項１０は、訂正前の請求項１５が従属する請求項を「請求項１から１４」から「請求項１から７、９から１４」に減らす訂正であるから、特許請求の範囲の減縮を目的とするものに該当する。
　また、訂正事項１０は、新規事項の追加に該当せず、実質上特許請求の範囲を拡張し、又は変更するものではない。
（１１）訂正事項１１
　訂正事項１１は、訂正前の請求項１７が従属する請求項を「請求項１から１６」から「請求項１から７、９から１６」に減らす訂正であるから、特許請求の範囲の減縮を目的とするものに該当する。
　また、訂正事項１１は、新規事項の追加に該当せず、実質上特許請求の範囲を拡張し、又は変更するものではない。
（１２）訂正事項１２
　訂正事項１２は、訂正前の請求項１９が従属する請求項を「請求項１から１８」から「請求項１から７、９から１８」に減らす訂正であるから、特許請求の範囲の減縮を目的とするものに該当する。
　また、訂正事項１２は、新規事項の追加に該当せず、実質上特許請求の範囲を拡張し、又は変更するものではない。
　また、訂正事項１〜１２は、特許請求の範囲についての訂正であるが、訂正後の請求項２〜７、９〜１９は、訂正後の請求項１を引用するものであり、訂正後の請求項１〜７、９〜１９は一群の請求項であるから、これらの訂正は一群の請求項毎にされている。
３　むすび
　以上のとおりであるから、本件訂正の請求による訂正は、特許法第１２０条の５第２項第１号に掲げる事項を目的とするものであり、かつ、同条第４項及び第９項において読み替えて準用する同法第１２６条第５及び６項の規定に適合するので、本件訂正の請求による訂正後の請求項１〜７、９〜１９について、訂正を認める。
第３　本件特許発明について
　本件訂正の請求により訂正された請求項１〜７、９〜１９に係る発明（以下、それぞれ、「本件特許発明１〜７、９〜１９」という。）のうち、本件特許発明１及び２は、それぞれ、その特許請求の範囲の請求項１及び２に記載された次の事項により特定されるとおりのものである。
「【請求項１】
　重合性液晶化合物及び光吸収帯ピークが波長280〜400nmにある光重合開始剤を含有し、該光重合開始剤がアシルフォスフィンオキシド系化合物であり、該重合性液晶化合物のうち少なくとも一つが一般式（Ｉ）
【化１】
（式中、Spは炭素原子数１〜２０のアルキレン基を表し（該アルキレン基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良い。）、
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基、あるいは式（I-b-1）、式（I-b-2）又は式（I-b-3）
【化２】
を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン2,7-ジイル基は置換基として１個以上のF、Cl、CF3、OCF3、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Z0、Z1、Z2及びZ3はそれぞれ独立的に、-COO-、-OCO-、-CH2 CH2-、-OCH2-、-CH2O-、-C≡C-、-CH=CHCOO-、-OCOCH=CH-、-CH2CH2COO-、-CH2CH2OCO-、-COO CH2CH2-、-OCOCH2CH2-、-CONH-、-NHCO-、-CH=N-、-N=CH-、-N=N-、-CH=N-N=CH-又は単結合を表すが、Z0、Z1及びZ2のうち少なくとも一つは-CH=CHCOO-、-OCOCH=CH-、-CH=N-、-N=CH-、-N=N-、-CH=N-N=CH-を表し、
mは０又は１を表し、nは０、１、２又は３を表し、
Pは一般式（I-c）又は、一般式（I-d）
【化３】
（式中、R21、R22、R23、R31、R32、R33はそれぞれ独立的に水素原子、ハロゲン原子又は炭素原子数１〜５のアルキル基を表し、ｌは０又は１を表す。）で表される置換基からなる群より選ばれる置換基を表し、
R1は、ハロゲン原子、シアノ基又は炭素原子数１〜２５のアルキル基を表すが、該アルキル基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良く、あるいはR1は一般式（I-a）
【化４】
（式中、P、Sp及びmは一般式（I）と同じ意味を表すが、二つのP、Sp及びmは同じであっても異なっていても良い。）で表される構造を表す。）で表され、光吸収帯ピークが波長320〜400nmにあることを特徴とする重合性液晶組成物。
【請求項２】
　重合性液晶化合物及び光吸収帯ピークが波長280〜400nmにある光重合開始剤を含有し、該光重合開始剤として、光吸収帯ピークが波長320〜360nmにある光重合開始剤、及び光吸収帯ピークが波長280〜320nmにある光重合開始剤を含有し、該重合性液晶化合物のうち少なくとも一つが一般式（Ｉ）
【化１】
（式中、Spは炭素原子数１〜２０のアルキレン基を表し（該アルキレン基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良い。）、
A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ(2,2,2)オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基又はフルオレン2,7-ジイル基、あるいは式（I-b-1）、式（I-b-2）又は式（I-b-3）
【化３】
を表し、該1,4-フェニレン基、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン2,7-ジイル基及びフルオレン2,7-ジイル基は置換基として１個以上のF、Cl、CF3、OCF3、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Z0、Z1、Z2及びZ3はそれぞれ独立的に、-COO-、-OCO-、-CH2 CH2-、-OCH2-、-CH2O-、-C≡C-、-CH=CHCOO-、-OCOCH=CH-、-CH2CH2COO-、-CH2CH2OCO-、-COO CH2CH2-、-OCOCH2CH2-、-CONH-、-NHCO-、-CH=N-、-N=CH-、-N=N-、-CH=N-N=CH-又は単結合を表すが、Z0、Z1及びZ2のうち少なくとも一つは-CH=CHCOO-、-OCOCH=CH-、-CH=N-、-N=CH-、-N=N-、-CH=N-N=CH-を表し、
mは０又は１を表し、nは０、１、２又は３を表し、
Pは一般式（I-c）又は、一般式（I-d）
【化３】
（式中、R21、R22、R23、R31、R32、R33はそれぞれ独立的に水素原子、ハロゲン原子又は炭素原子数１〜５のアルキル基を表し、ｌは０又は１を表す。）で表される置換基からなる群より選ばれる置換基を表し、
R1は、ハロゲン原子、シアノ基又は炭素原子数１〜２５のアルキル基を表すが、該アルキル基は１つ以上のハロゲン原子又はCNにより置換されていても良く、この基中に存在する１つのCH2基又は隣接していない２つ以上のCH2基はそれぞれ相互に独立して、酸素原子が相互に直接結合しない形で、-O-、-S-、-NH-、-N(CH3)-、-CO-、-COO-、-OCO-、-OCOO-、-SCO-、-COS-又は-C≡C-により置き換えられていても良く、あるいはR1は一般式（I-a）
【化４】
（式中、P、Sp及びmは一般式（I）と同じ意味を表すが、二つのP、Sp及びmは同じであっても異なっていても良い。）で表される構造を表す。）で表される光吸収帯ピークが波長320〜400nmにあることを特徴とする重合性液晶組成物。」
第４　取消理由の概要
　取消理由の概要は以下のとおりである。
　本件発明１〜５及び１９は、その出願前に頒布された刊行物である甲第１号証に記載された発明であって、特許法第２９条第１項第３号に該当するものであるから、本件発明１〜５及び１９に係る特許は、同法第１１３条第２号に該当し、取り消すべきものである。以下、「取消理由１」という。
　また、本件発明２〜４、６〜９、１２、１４及び１９は、その出願前に頒布された刊行物である甲第３号証に記載された発明であって、特許法第２９条第１項第３号に該当するものであるから、本件発明２〜４、６〜９、１２、１４及び１９に係る特許は、同法第１１３条第２号に該当し、取り消すべきものである。以下、「取消理由２」という。
　さらに、本件発明１、３〜４、６〜１０、１２〜１４、１７及び１９は、その出願前に頒布された刊行物である甲第３号証に記載された発明に基いて、当業者が容易に発明をすることができたものであって、特許法第２９条第２項の規定により特許を受けることができないものであるから、本件発明１、３〜４、６〜１０、１２〜１４、１７及び１９に係る特許は、同法第１１３条第２号に該当し、取り消すべきものである。以下、「取消理由３」という。
第５　取消理由についての判断
１　刊行物及び刊行物の記載事項
　Lub et al., Advanced Functional Materials, 2005, 15, 1961-1972（特許異議申立書の証拠方法である甲第１号証。以下、単に「甲１」という。）
　英国特許出願公開第２４２５７７４号明細書（特許異議申立書の証拠方法である甲第３号証。以下、単に「甲３」という。）
（１）甲１の記載事項
　甲１には、以下の記載がある。なお、訳文は特許異議申立書に添付された甲１の抄訳文及び当審による。
ア「The helical structure of cholesteric materials is induced by the presence of chiral components in nematic liquid crystals.
訳文：コレステリック材料の螺旋構造はネマチック液晶中のキラル化合物の存在によって誘導される。」（１９６１頁左欄４〜６行） 
イ「
訳文：図１既知のキラル化合物１、２、３、４および５ならびに本稿に記載の新規化合物６、７および８の構造」（１９６２頁）
ウ「Figure 3 shows the UV spectra of compound 5 in acetonitrile before and after irradiation with light from the PL-10 source until the photostationary state was obtained. These spectra are identical to those obtained for isomeric compound 6; both exhibit an extinction maximum (λmax) at 339 nm and an isosbestic point (λiso) at 290 nm for the photoisomerization.
訳文：図３は光安定性状態が得られるまでＰＬ−１０からの光による照射した後および照射する前のアセトニトリル中のスチルベン誘導体５のＵＶ吸収スペクトルを示す。これらのスペクトルは異性体化合物６について得られたものと同一である：両者は光異性化について３３９ｎｍに吸収極大（λｍａｘ）および２２９ｎｍに等吸収点（λｉｓｏ）を示す。」（１９６４頁右欄最下行〜１９６６頁左欄６行）
エ「
訳文：図３．３６５ｎｍでの照射前（ａ）および後（ｂ）のアセトニトリル中のスチルベン誘導体５のＵＶ吸収スペクトル。ε：吸光係数」（１９６６頁）
オ「4.2. Cholesteric Film Formation
　Cholesteric layers with a thickness of about 3.5μm were made by spin-coating at 800 rpm a solution containing 43 wt.-% of solid material in xylene on a glass plate with a rubbed planar alignment layer. The solid material consisted of 5.8 wt.-% of stilbene derivatives 5 or 6, 1 wt.-% of the photoinitiator Darocur 4265, and 93.2 wt.-% of a 1:4 mixture of RM82 and RM257. In the case of the cinnamate derivatives 7 and 8, 8.0 wt.-% was used at the expense of the nematic compounds.
　The color change of the films before polymerization was performed with a Philips HPA 400S lamp in air. This lamp has a broad intensity distribution in the near-UV region of the electromagnetic spectrum. After irradiation and heating at 70℃ for one minute, the film was polymerized using the same lamp in a nitrogen atmosphere. The polymerization process was finished by post-curing for 90 min at 150℃ in a nitrogen atmosphere.
訳文：４．２．コレステリックフィルムの形成
　キシレン中に４．３重量％の固体材料を含有する溶液を、プラナー配向層でラビングされたラスプレート上に、８００ｒｐｍでスピンコーティングすることによって、３．５μｍの厚みを有するコレステリック層を作成した。該固体材料は、５．８重量％のスチルベン誘導体５または６、１重量％の光開始剤Ｄａｒｏｃｕｒ　４２６５および９３．２重量％のＲＭ８２とＲＭ２５７の１：４混合物からなった。ケイ皮酸エステル誘導体７および８を用いる場合には、ネマチック化合物であるＲＭ８２とＲＭ２５７を減らして８．０重量％のケイ皮酸エステル誘導体７および８を用いた。
　重合前のフィルムの色変化は、大気中にてフィリップス社製のＨＰＡ４００Ｓランプを用いて行われた。このランプは、電磁スペクトルの近紫外線領域において、広範囲の強度分布を有する。照射及び７０℃での加熱を１分間行った後、窒素雰囲気下にて同じランプを用いてフィルムを重合した。重合工程は、窒素雰囲気下にて１５０℃で９０分間後硬化して終了した。」（１９６９頁左欄１〜１５行）
（２）甲３の記載事項
　甲３には、以下の記載がある。なお、訳文は特許異議申立書に添付された甲３の抄訳文及び当審による。
ア「
Field of the Invention
The invention relates to a polymerized liquid crystal (LC) film comprising a photosensitive compound and having a low optical retardation.
訳文：発明の分野
本発明は、感光性化合物からなり光学位相差の小さい重合液晶フィルムに関する。」（１頁４〜８行）
イ「Especially preferably the LC material comprises one or more cinnamates, in particular cinnamate reactive mesogens as described for example in US 5,770,107 and EP 02008230.1.
訳文：特に好ましくは、ＬＣ材料は、１種または２種以上のケイ皮酸エステル類、特に例えばUS5,770,107およびEP02008230.1に記載されているケイ皮酸エステル反応性メソゲンを含む。」（１０頁１７〜１９行）
ウ「The radiation used to cause photoreaction in the LC material depends on the type of photosensitive compounds. Generally, compounds that show photoisomerization induced by UV-radiation are preferred. For example, for cinnamate compounds like those of formula III, IV and V, typically UV-radiation with a wavelength in the UV-A range (320-400 nm) or with a wavelength of 365 nm is used.
訳文：ＬＣ材料において光反応を生じるために用いられる放射線は、感光性化合物のタイプに依存する。一般的に、ＵＶ放射線により誘発された光異性化を示す化合物が、好ましい。例えば、ケイ皮酸エステル化合物、例えば式ＩＩＩ、ＩＶおよびＶで表されるものについて、典型的に、ＵＶ−Ａ範囲内の波長（３２０〜４００ｎｍ）または３６５ｎｍの波長を有するＵＶ放射線を用いる。」（１１頁１０〜１５行）
エ「Polymerization is preferably carried out in the presence of an initiator absorbing at the wavelength of the actinic radiation. For example, when polymerizing by means of UV light, a photoinitiator can be used that decomposes under UV irradiation to produce free radicals that start the polymerization reaction. For polymerizing acrylate or methacrylate groups preferably a radical photoinitiator is used. Typical radicalic photoinitiators are for example Irgacure 907, Irgacure 651, Irgacure 184, Darocure 1173 or Darocure 4205 (Ciba Geigy AG).
訳文：重合を、好ましくは、化学線の波長において吸収を示す開始剤の存在下で行う。例えば、ＵＶ光により重合する際には、ＵＶ照射の下で分解されて、重合反応を開始する遊離基を生成する光開始剤を用いることができる。アクリレートまたはメタクリレート基を重合させるために、好ましくはラジカル光開始剤を用いる。典型的なラジカル性光開始剤は、例えば、イルガキュア(Irgacure)９０７、イルガキュア６５１、イルガキュア１８４、ダロキュア(Darocure)１１７３またはダロキュア４２０５(Ciba Geigy AG)である。」（１５頁２１〜２８行）
オ「In another preferred embodiment the polymerizable material comprises one or more monoreactive polymerizable non-mesogenic compounds, preferably in an amount of 0 to 50 %, very preferably 0 to 20 %. Typical examples are alkylacrylates or alkylmethacrylates.
訳文：別の好ましい態様において、重合性材料は１または２以上の単反応性重合性非メソゲン化合物を、好ましくは０〜５０％の量、特に好ましくは０〜２０重量％の量で含む。」（１６頁６〜９行）　　　　　　
カ「
Example 1
Mixture Formulation
Polymerizable LC mixture 1 according to this invention, containing isomerizable compounds (3) and (4), is formulated as shown in Table 1. For comparison purpose, polymerizable mixture 2 without isomerizable compounds is formulated as also shown in Table 1.
Table 1. Composition of Mixtures 1 and 2 (concentrations in wt.-%)
　　　　　　　　　　　　　　　　
Compounds (1) to (6) are known from prior art. Irg651 = Irgacure(R) 651 and Irg907 = Irgacure(R) 907 are commercially available photoinitiators (from Ciba AG). FC171 = Fluorad(R) FC 171 is a commercially available non-ionic fluorocarbon surfactant (from 3M).
Mixture 1 is dissolved to produce a solution. Depending on the coating technique two solutions are made. One solution is 50% solids in PGMEA. The other solution is 38% solids in xylene.
Mixture 2 is dissolved in PGMEA to produce a 33% solution. Mixture 2 is used as control experiment because it contains acrylate groups for polymerization but no other photosensitive groups, such as isomerizable groups.
Each solution is filtered to 0.2μm through a PTFE membrane filter prior to use. Films are made on either glass/rubbed polyimide (JSR AL 1054) or on rubbed triacetyl cellulose (TAC) film.
Film Preparation
Films of Mixture 1 on glass/polyimide are prepared by spin coating the 50% PGMEA solution at 5000rpm for 30 seconds and subsequently polymerized by exposing to UV-A radiation at different powers and for different lengths of time.
Films of Mixture 2 on glass/polyimide are prepared by spincoating a 33% solution in PGMEA at 1500 RPM for 30s. This produces films of similar retardation to allow easy comparison.
Films of Mixture 1 on TAC are prepared by bar coating the 38% solids/xylene solution with a wire wound bar designed to apply a 4μm wet film. The films are subsequently polymerized by exposure to UV-A radiation at different powers and for different lengths of time.
Influence of Polymerization Environment
Spincoated films of Mixtures 1 and 2 are polymerized (20mWcm-2 UV-A radiation) in air and in nitrogen atmospheres. The retardation of each film is measured and shown in Table 2. The % retardation values are calculated for each mixture relative to the value for the film polymerized under nitrogen.
Table 2. Data on films polymerized in air and nitrogen atmospheres
訳文：例１混合物配合
異性化可能な化合物（３）及び（４）を含む、本発明の重合可能なＬＣ混合物１を、表１に示すように配合する。比較の目的のために、異性化可能な化合物を含まない重合可能な混合物２を、また表１に示すように配合する。
表１　混合物１および２の比較（重量％における濃度）
化合物（１）〜（６）は、従来技術から知られている。Ｉｒｇ６５１＝イルガキュア（登録商標）６５１およびＩｒｇ９０７＝イルガキュア（登録商標）９０７は、商業的に入手できる光開始剤である（Ciba AG から）。ＦＣ１７１＝フルオラッド（登録商標）ＦＣ１７１は、商業的に入手できる非イオン性フルオロカーボン界面活性剤である（３Ｍから）。
混合物１を溶解して、溶液を生成する。コーティング手法に依存して、２種の溶液を作成する。一方の溶液は、ＰＧＭＥＡ中の５０％固体である。他方の溶液は、キシレン中の３８％固体である。
混合物２を、ＰＧＭＥＡに溶解して、３３％溶液を生成する。混交物２を、対照実験として用いる。その理由は、これが、重合のためのアクリレート基を含むが、他の感光性基、例えば異性化可能な基を含まないからである。各々の溶液を、使用前にＰＴＦＥ膜フィルターを通して０．２μｍに濾過する。フィルムを、ガラス／ラビングしたポリイミド（ＪＳＲ　ＡＬ　１０５４）またはラビングしたトリアセチルセルロース（ＴＡＣ）フィルムのいずれかの上に作成する。
フィルムの製造
ガラス／ポリイミド上の混合物１のフィルムを、５０％ＰＧＭＥＡ溶液を５０００ｒｐｍで３０秒間スピンコーティングすることにより製造し、その後種々の出力において、および種々の時間の長さにわたりＵＶ−Ａ放射線に露光することにより重合させる。ガラス／ポリイミド上の混合物２のフィルムを、ＰＧＭＥＡに溶解した３３％溶液を１５００ＲＰＭで３０秒間スピンコーティングすることにより、製造する。これにより、同様のリタデーションを有するフィルムが得られて、容易な比較が可能になる。
ＴＡＣ上の混合物１のフィルムを、３８％固体／キシレン溶液を、４μｍの湿潤フィルムを適用するように設計された線巻棒で棒コーティングすることにより、製造する。その後、フィルムを、種々の出力において、および種々の時間の長さにわたりＵＶ−Ａ放射線に露光することにより重合させる。
重合環境の影響
混合物１および２のスピンコーティングしたフィルムを、空気中および窒素雰囲気中で重合させる（２０ｍＷｃｍ−２　ＵＶ−Ａ放射線）。各々のフィルムのリタデーションを測定し、表２に示す。％リタデーションの値を、各々の混合物について、窒素の下で重合させたフィルムについての値に対して計算する。
表２．空気および窒素雰囲気中で重合したフィルムについてのデータ」（１７頁２２行〜２０頁１５行）
キ「To achieve a more significant reduction in birefringence, different UV doses can be utilized, as shown in Example 2.
Example 2
Films of Mixture 1 of example 1 are polymerized in air, using different intensities of UV-A radiation. In each case the exposure time is 60s. The results are shown in Table 3 below.
Table 3. Retardation values and extent of cure values for films of Mixture 1, polymerized using different powers of UV-A radiation.
　　　　　　
訳文：複屈折の一層顕著な低下を達成するために、例２に示すように、種々のＵＶ線量を用いることができる。
例２
例１の混合物１のフィルムを、空気中で、種々の強度のＵＶ−Ａ放射線を用いて重合させる。各々の場合において、露光時間は、６０秒である。結果を、以下の表３に示す。
表３．種々の出力のＵＶ−Ａ放射線を用いて重合させた、混合物１のフィルムについてのリタデーション値および硬化の値の程度」（２０頁３５行〜２１頁１７行）
２　刊行物に記載された発明
（１）甲１に記載された発明
　甲１には、１（１）イ〜オより、「吸収極大（λmax）が３３９ｎｍであるスチルベン誘導体５及び光開始剤ダロキュア４２６５を含む溶液」（以下、「甲１発明」という。）が記載されているといえる。
（２）甲３に記載された発明
　甲３には、１（２）カより、「化合物（１）、化合物（２）、化合物（３）、化合物（４）、イルガキュア６５１、イルガキュア９０７及びＦＣ１７１を含む重合性液晶混合物１」（以下、「甲３発明」という。）が記載されているといえる。
３　取消理由１について
（１）本件特許発明１について
　甲１発明の「スチルベン誘導体５」は、その構造式からみて、本件特許発明１の一般式（Ｉ）で表されるものではない。
　そうしてみると、本件特許発明１と甲１発明とを対比すると、両者は少なくとも以下の点で相違する。
（相違点）本件特許発明１では、重合性液晶化合物のうち少なくとも一つが一般式（Ｉ）で表されるのに対して、甲１発明では、そのような特定がなされていない点。
　よって、本件特許発明１は、甲１に記載された発明であるとはいえない。
（２）本件特許発明２について
　甲１発明の「スチルベン誘導体５」は、その構造式からみて、本件特許発明２の一般式（Ｉ）で表されるものではない。
　そうしてみると、本件特許発明２と甲１発明とを対比すると、両者は少なくとも以下の点で相違する。
（相違点）本件特許発明２では、重合性液晶化合物のうち少なくとも一つが一般式（Ｉ）で表されるのに対して、甲１発明では、そのような特定がなされていない点。
　よって、本件特許発明２は、甲１に記載された発明であるとはいえない。
（３）本件特許発明３〜５及び１９について
　本件特許の訂正後の請求項３〜５及び１９は、訂正後の請求項１又は２を引用するものであるから、本件特許発明３〜５及び１９は、本件特許発明１又は２と同様に、甲１に記載された発明であるとはいえない。
４　取消理由２について
（１）本件特許発明２について
　特許異議申立書の証拠方法である甲第７号証（以下、単に「甲７」という。）によれば、甲３発明の「化合物（３）」は波長３２０〜４００ｎｍと重複する光吸収帯ピークを有していないので、甲３発明の「化合物（３）」は、本件特許発明２の「光吸収帯ピークが波長３２０〜４００ｎｍにある重合性液晶化合物」に相当するとは認められない。
　そうしてみると、本件特許発明２と甲３発明とを対比すると、両者は少なくとも以下の点で相違する。
（相違点）本件特許発明２では、重合性液晶化合物のうちの少なくとも一つの光吸収帯ピークが波長３２０〜４００ｎｍにあるのに対して、甲３発明では、そのような特定がなされていない点。
　よって、本件特許発明２は、甲３に記載された発明であるとはいえない。
（２）本件特許発明３〜４、６〜７、９、１２、１４及び１９について
　本件特許の訂正後の請求項２を引用する訂正後の請求項３〜４、６〜７、９、１２、１４及び１９に係る本件特許発明３〜４、６〜７、９、１２、１４及び１９は、本件特許発明２と同様に、甲３に記載された発明であるとはいえない。
（３）異議申立人の主張について
　異議申立人は、平成２８年６月２７日付け（受理日：同年６月２９日）の意見書（以下、単に「意見書」という。）において、甲７及び当該意見書に添付した甲第１２号証（以下、単に「甲１２」という。）のＵＶ吸収スペクトルデータに基づいて、甲３発明の化合物（３）が波長３２５ｎｍにショルダーピークを有している旨主張しているが、当該甲７のＵＶ吸収スペクトルデータを見ても、波長３２５ｎｍ付近において極大値を示すようなピークがあることは読み取れないし、また、甲７の「生データである数値データ」の甲１２でも、少なくとも３１６ｎｍ〜３６０ｎｍの間ではその吸光度が減少し続けていることしか読み取れないので、前記主張は採用しない。
５　取消理由３について
（１）本件特許発明１について
　上記４（１）のように、甲３発明の「化合物（３）」は、本件特許発明１の「光吸収帯ピークが波長３２０〜４００ｎｍにある重合性液晶化合物」に相当するとは認められない。
　そうしてみると、本件特許発明１と甲３発明とを対比すると、両者は少なくとも以下の点で相違する。
（相違点）本件特許発明１では、重合性液晶化合物のうちの少なくとも一つの光吸収帯ピークが波長３２０〜４００ｎｍにあるのに対して、甲３発明では、そのような特定がなされていない点。
　上記相違点について検討すると、甲３には、光吸収帯ピークが波長３２０〜４００ｎｍにある重合性液晶化合物を用いることは記載されていないし、その動機付けとなるような記載もない。
　よって、甲３発明において、重合性液晶化合物のうちの少なくとも一つとして、光吸収帯ピークが波長３２０〜４００ｎｍにある重合性液晶化合物を用いることは、当業者が容易に想到することができたものとはいえない。
　したがって、本件特許発明１は、甲３発明に基いて、当業者が容易に発明をすることができたものであるとはいえない。
（２）本件特許発明３〜４、６〜７、９〜１０、１２〜１４、１７及び１９について
　本件特許の訂正後の請求項１を引用する訂正後の請求項３〜４、６〜７、９〜１０、１２〜１４、１７及び１９に係る本件特許発明３〜４、６〜７、９〜１０、１２〜１４、１７及び１９は、本件特許発明１と同様に、甲３発明に基いて、当業者が容易に発明をすることができたものであるとはいえない。
（３）異議申立人の主張について
　異議申立人は、意見書において、甲７及び甲１２のＵＶ吸収スペクトルデータに基づいて、甲３発明の化合物（３）が波長３２５ｎｍにショルダーピークを有している旨主張しているが、上記４（３）と同様の理由により、前記主張は採用しない。
６　まとめ
　以上のとおりであるから、訂正後の請求項１〜７、９〜１９に係る特許は、特許法第２９条第１項第３号及び同法第２９条第２項の規定に違反してされたものとはいえず、同法第１１３条第２号に該当するものではない。
第６　結語
　上記第５のとおりであるから、取消理由１〜３によっては、訂正後の請求項１〜７、９〜１９に係る特許を取り消すことはできない。
　また、他に請求項１〜７、９〜１９に係る特許を取り消すべき理由を発見しない。
　そして、請求項８に係る特許は訂正により削除されたため、本件特許の請求項８に対して異議申立人がした特許異議の申立てについては、対象となる請求項が存在しない。
　よって、結論のとおり決定する。
【異議決定日】
平成２８年７月２７日（２０１６．７．２７）
【訂正の要旨】
審決（決定）の【理由】欄参照。
（５７）【特許請求の範囲】
　【請求項１】
　重合性液晶化合物及び光吸収帯
ピーク
にある
が一般式（Ｉ）
　
【化１】
（式中、Ｓｐは炭素原子数１〜２０のアルキレン基を表し（該アルキレン基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良い。）、
Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン　２，７−ジイル基又はフルオレン　２，７−ジイル基、あるいは式（Ｉ−ｂ−１）、式（Ｉ−ｂ−２）又は式（Ｉ−ｂ−３）
　
【化２】
を表し、該１，４−フェニレン基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン２，７−ジイル基及びフルオレン２，７−ジイル基は置換基として１個以上のＦ、Ｃｌ、ＣＦ３、ＯＣＦ３、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Ｚ０、Ｚ１、Ｚ２及びＺ３はそれぞれ独立的に、−ＣＯＯ−、−ＯＣＯ−、−ＣＨ２　ＣＨ２−、−ＯＣＨ２−、−ＣＨ２Ｏ−、−Ｃ≡Ｃ−、−ＣＨ＝ＣＨＣＯＯ−、−ＯＣＯＣＨ＝ＣＨ−、−ＣＨ２ＣＨ２ＣＯＯ−、−ＣＨ２ＣＨ２ＯＣＯ−、−ＣＯＯ　ＣＨ２ＣＨ２−、−ＯＣＯＣＨ２ＣＨ２−、−ＣＯＮＨ−、−ＮＨＣＯ−、−ＣＨ＝Ｎ−、−Ｎ＝ＣＨ−、−Ｎ＝Ｎ−、−ＣＨ＝Ｎ−Ｎ＝ＣＨ−又は単結合を表すが、Ｚ０、Ｚ１及びＺ２のうち少なくとも一つは−ＣＨ＝ＣＨＣＯＯ−、−ＯＣＯＣＨ＝ＣＨ−、−ＣＨ＝Ｎ−、−Ｎ＝ＣＨ−、−Ｎ＝Ｎ−、−ＣＨ＝Ｎ−Ｎ＝ＣＨ−を表し、
ｍは０又は１を表し、ｎは０、１、２又は３を表し、
Ｐは一般式（Ｉ−ｃ）又は、一般式（Ｉ−ｄ）
　
【化３】
（式中、Ｒ２１、Ｒ２２、Ｒ２３、Ｒ３１、Ｒ３２、Ｒ３３はそれぞれ独立的に水素原子、ハロゲン原子又は炭素原子数１〜５のアルキル基を表し、ｌは０又は１を表す。）で表される置換基からなる群より選ばれる置換基を表し、
Ｒ１は、ハロゲン原子、シアノ基又は炭素原子数１〜２５のアルキル基を表すが、該アルキル基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、あるいはＲ１は一般式（Ｉ−ａ）
　
【化４】
（式中、Ｐ、Ｓｐ及びｍは一般式（Ｉ）と同じ意味を表すが、二つのＰ、Ｓｐ及びｍは同じであっても異なっていても良い。）で表される構造を表す。）で表され、
ピーク
に
　【請求項２】
　重合性液晶化合物及び光吸収帯
ピーク
にある
ピーク
にある
ピーク
にある
が一般式（Ｉ）
　
【化１】
（式中、Ｓｐは炭素原子数１〜２０のアルキレン基を表し（該アルキレン基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良い。）、
Ａ１、Ａ２及びＡ３はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン　２，７−ジイル基又はフルオレン　２，７−ジイル基、あるいは式（Ｉ−ｂ−１）、式（Ｉ−ｂ−２）又は式（Ｉ−ｂ−３）
　
【化３】
を表し、該１，４−フェニレン基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン２，７−ジイル基及びフルオレン２，７−ジイル基は置換基として１個以上のＦ、Ｃｌ、ＣＦ３、ＯＣＦ３、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Ｚ０、Ｚ１、Ｚ２及びＺ３はそれぞれ独立的に、−ＣＯＯ−、−ＯＣＯ−、−ＣＨ２　ＣＨ２−、−ＯＣＨ２−、−ＣＨ２Ｏ−、−Ｃ≡Ｃ−、−ＣＨ＝ＣＨＣＯＯ−、−ＯＣＯＣＨ＝ＣＨ−、−ＣＨ２ＣＨ２ＣＯＯ−、−ＣＨ２ＣＨ２ＯＣＯ−、−ＣＯＯ　ＣＨ２ＣＨ２−、−ＯＣＯＣＨ２ＣＨ２−、−ＣＯＮＨ−、−ＮＨＣＯ−、−ＣＨ＝Ｎ−、−Ｎ＝ＣＨ−、−Ｎ＝Ｎ−、−ＣＨ＝Ｎ−Ｎ＝ＣＨ−又は単結合を表すが、Ｚ０、Ｚ１及びＺ２のうち少なくとも一つは−ＣＨ＝ＣＨＣＯＯ−、−ＯＣＯＣＨ＝ＣＨ−、−ＣＨ＝Ｎ−、−Ｎ＝ＣＨ−、−Ｎ＝Ｎ−、−ＣＨ＝Ｎ−Ｎ＝ＣＨ−を表し、
ｍは０又は１を表し、ｎは０、１、２又は３を表し、
Ｐは一般式（Ｉ−ｃ）又は、一般式（Ｉ−ｄ）
　
【化３】
（式中、Ｒ２１、Ｒ２２、Ｒ２３、Ｒ３１、Ｒ３２、Ｒ３３はそれぞれ独立的に水素原子、ハロゲン原子又は炭素原子数１〜５のアルキル基を表し、ｌは０又は１を表す。）で表される置換基からなる群より選ばれる置換基を表し、
Ｒ１は、ハロゲン原子、シアノ基又は炭素原子数１〜２５のアルキル基を表すが、該アルキル基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、あるいはＲ１は一般式（Ｉ−ａ）
　
【化４】
（式中、Ｐ、Ｓｐ及びｍは一般式（Ｉ）と同じ意味を表すが、二つのＰ、Ｓｐ及びｍは同じであっても異なっていても良い。）で表される構造を表す。）で表される
ピーク
に
　【請求項３】
　光吸収帯
ピーク
に
　【請求項４】
　光吸収帯
ピーク
に
　【請求項５】
　キラルな化合物を含有しキラルネマチック相を呈する請求項１から４のいずれか一項に記載の重合性液晶組成物。
　【請求項６】
　空気中において波長２８０〜４００ｎｍの紫外線により硬化する請求項１から５のいずれか一項に記載の重合性液晶組成物。
　【請求項７】
　４０００ｍＪ／ｃｍ２以下の紫外線照射量で硬化する請求項６記載の重合性液晶組成物。
　【請求項８】（削除）
　【請求項９】
　一般式（Ｉ）で表される化合物が一般式（ＩＩ）
　【化４】
（式中、Ｚ３は水素原子、ハロゲン原子、シアノ基又は炭素原子数１〜２０の炭化水素基を表し、Ｚ４は水素原子又はメチル基を表し、Ｗ３は単結合、−Ｏ−、−ＣＯＯ−又は−ＯＣＯ−を表し、ｖは０〜１８の整数を表し、ｕは０又は１を表し、Ｄ、Ｅ及びＦはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニレン基を表すが、式中に存在する１，４−フェニレン基は炭素原子数１〜７のアルキル基、アルコキシ基、アルカノイル基、シアノ基又はハロゲン原子で一つ以上置換されていても良く、Ｙ６及びＹ７はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−
、
は
１又は請求項２に
　【請求項１０】
　一般式（Ｉ）で表される化合物が一般式（ＩＩＩ）
　【化５】
（式中、Ｚ５、Ｚ６はそれぞれ独立的に水素原子、又はメチル基を表し、Ｇ、Ｈ及びＩはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニレン基を表すが、式中に存在する１，４−フェニレン基は炭素原子数１〜７のアルキル基、アルコキシ基、アルカノイル基、シアノ基又はハロゲン原子で一つ以上置換されていても良く、ｍは０から３の整数を表し、Ｗ１及びＷ２はそれぞれ独立的に単結合、−Ｏ−、−ＣＯＯ−又は−ＯＣＯ−を表し、Ｙ１及びＹ２はそれぞれ独立的に単結合、−ＣＯＯ−、−ＯＣＯ−、−ＣＨ２ＣＨ２ＣＯＯ−、−ＣＨ２ＣＨ２ＯＣＯ−、−ＣＯＯ　ＣＨ２ＣＨ２−、−ＯＣＯＣＨ２ＣＨ２−、−ＣＨ＝Ｎ−、−Ｎ＝ＣＨ−、−Ｎ＝Ｎ−、−ＣＨ＝Ｎ−Ｎ＝ＣＨ−又は単結合を表し、Ｙ１及びＹ２のうち少なくとも一つ
は
１又は請求項２に
　【請求項１１】
　一般式（Ｉ）で表される化合物の濃度が０．１〜４％である請求項
１又は請求項２に
　【請求項１２】
　一般式（Ｉ）で表される化合物以外の重合性液晶化合物として、一般式（ＩＶ）
　【化６】
（式中、Ｓｐ１は炭素原子数１〜２０のアルキレン基を表し（該アルキレン基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良い。）、
Ａ４、Ａ５及びＡ６はそれぞれ独立的に、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン　２，７−ジイル基又はフルオレン　２，７−ジイル基を表し、該１，４−フェニレン基、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン２，７−ジイル基及びフルオレン２，７−ジイル基は置換基として１個以上のＦ、Ｃｌ、ＣＦ３、ＯＣＦ３、シアノ基、炭素原子数１〜８のアルキル基、アルコキシ基、アルカノイル基、アルカノイルオキシ基、炭素原子数２〜８のアルケニル基、アルケニルオキシ基、アルケノイル基又はアルケノイルオキシ基を有していても良く、
Ｚ４、Ｚ５、Ｚ６及びＺ７はそれぞれ独立して、−ＣＯＯ−、−ＯＣＯ−、−ＣＨ２ＣＨ２−、−ＯＣＨ２−、−ＣＨ２Ｏ−、−Ｃ≡Ｃ−、−ＣＨ２ＣＨ２ＣＯＯ−、−ＣＨ２ＣＨ２ＯＣＯ−、−ＣＯＯ　ＣＨ２ＣＨ２−、−ＯＣＯＣＨ２ＣＨ２−、−ＣＯＮＨ−、−ＮＨＣＯ−又は単結合を表し、
ｏは０又は１を表し、
ｑは０、１、２又は３を表し、
Ｐ１は一般式（ＩＶ−ｃ）又は、一般式（ＩＶ−ｄ）
　【化７】
（式中、Ｒ２１、Ｒ２２、Ｒ２３、Ｒ３１、Ｒ３２、Ｒ３３はそれぞれ独立的に水素原子、ハロゲン原子又は炭素原子数１〜５のアルキル基を表し、ｌは０又は１を表す。）で表される置換基からなる群より選ばれる置換基を表し、
Ｒ２は、ハロゲン原子、シアノ基又は炭素原子数１〜２５のアルキル基を表すが、該アルキル基は１つ以上のハロゲン原子又はＣＮにより置換されていても良く、この基中に存在する１つのＣＨ２基又は隣接していない２つ以上のＣＨ２基はそれぞれ相互に独立して、酸素原子が相互に直接結合しない形で、−Ｏ−、−Ｓ−、−ＮＨ−、−Ｎ（ＣＨ３）−、−ＣＯ−、−ＣＯＯ−、−ＯＣＯ−、−ＯＣＯＯ−、−ＳＣＯ−、−ＣＯＳ−又は−Ｃ≡Ｃ−により置き換えられていても良く、あるいはＲ２は一般式（ＩＶ−ａ）
　【化８】
（式中、Ｐ１、Ｓｐ１及びｏは一般式（ＩＶ）と同じ意味を表すが、二つのＰ１、Ｓｐ１及びｏは同じであっても異なっていても良い。）で表される構造を表す。）で表される化合物を含有する請求項
１、２、９から１１
　【請求項１３】
　一般式（ＩＶ）で表される化合物が、一般式（Ｖ）
　【化９】
（式中、Ｚ３は水素原子、ハロゲン原子、シアノ基又は炭素原子数１〜２０の炭化水素基を表し、Ｚ４は水素原子又はメチル基を表し、Ｗ３は単結合、−Ｏ−、−ＣＯＯ−又は−ＯＣＯ−を表し、ｖは０〜１８の整数を表し、ｕは０又は１を表し、Ｄ、Ｅ及びＦはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニレン基を表すが、式中に存在する１，４−フェニレン基は炭素原子数１〜７のアルキル基、アルコキシ基、アルカノイル基、シアノ基又はハロゲン原子で一つ以上置換されていても良く、Ｙ６及びＹ７はそれぞれ独立的に単結合、−ＣＨ２ＣＨ２−、−ＣＨ２Ｏ−、−ＯＣＨ２−、−ＣＯＯ−、−ＯＣＯ−、−Ｃ≡Ｃ−、−（ＣＨ２）４−、−ＣＨ２ＣＨ２ＣＨ２Ｏ−、−ＯＣＨ２ＣＨ２ＣＨ２−、−ＣＨ２ＣＨ２ＣＯＯ−、−ＣＨ２ＣＨ２ＯＣＯ−、−ＣＯＯ　ＣＨ２ＣＨ２−又は−ＯＣＯＣＨ２ＣＨ２−を表し、Ｙ８は単結合、−Ｏ−、−ＣＯＯ−、又は−ＯＣＯ−を表すが、Ｗ３が単結合を表す場合ｖは２〜１８の整数を表す。）で表される化合物である請求項１２記載の重合性液晶組成物。
　【請求項１４】
　一般式（ＩＶ）で表される化合物が一般式（ＶＩ）
　【化１０】
（式中、Ｚ５、及びＺ６はそれぞれ独立的に水素原子、又はメチル基を表し、Ｇ、Ｈ及びＩはそれぞれ独立的に、１，４−フェニレン基、隣接しないＣＨ基が窒素で置換された１，４−フェニレン基、１，４−シクロヘキシレン基、１つ又は隣接しない２つのＣＨ２基が酸素又は硫黄原子で置換された１，４−シクロヘキシレン基、１，４−シクロヘキセニレン基を表すが、式中に存在する１，４−フェニレン基は炭素原子数１〜７のアルキル基、アルコキシ基、アルカノイル基、シアノ基又はハロゲン原子で一つ以上置換されていても良く、ｍは０から３の整数を表し、Ｗ１及びＷ２はそれぞれ独立的に単結合、−Ｏ−、−ＣＯＯ−又は−ＯＣＯ−を表し、Ｙ１及びＹ２はそれぞれ独立的に単結合、−ＣＯＯ−、−ＯＣＯ−、−ＣＨ２ＣＨ２ＣＯＯ−、−ＣＨ２ＣＨ２ＯＣＯ−、−ＣＯＯ　ＣＨ２ＣＨ２−、−ＯＣＯＣＨ２ＣＨ２−を表し、ｒ及びｓはそれぞれ独立的に２〜１８の整数を表すが、式中に存在する１，４−フェニレン基は炭素原子数１〜７のアルキル基、アルコキシ基、アルカノイル基、シアノ基、又はハロゲン原子で一つ以上置換されていても良い。）で表される化合物である請求項１２記載の重合性液晶組成物。
　【請求項１５】
　重合性液晶組成物がベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造である円盤状液晶化合物を含有することを特徴とする請求項１から
７、９から１４
　【請求項１６】
　円盤状化合物が一般式（ＶＩＩ）で表される化合物である請求項１５記載の重合性液晶組成物。
　【化１１】
（式中、Ｒ５はそれぞれ独立して一般式（ＶＩＩ−ａ）で表される置換基を表す。）
　【化１２】
（式中、Ｒ６及びＲ７はそれぞれ独立的に水素原子、ハロゲン原子又はメチル基を表し、Ｒ８は炭素原子数１〜２０アルコキシ基を表すが、該アルコキシ基中の水素原子は一般式（ＶＩＩ−ｂ）、一般式（Ｖ−ｃ）で表される置換基によって置換されていても良い。）
　【化１３】
（式中、Ｒ８１、Ｒ８２、Ｒ８３、Ｒ８４、Ｒ８５、Ｒ８６はそれぞれ独立的に水素原子、ハロゲン原子又は炭素原子数１〜５のアルキル基を表し、ｎは０又は１を表す。）
　【請求項１７】
　重合性液晶組成物が、０．５〜５％の非液晶性重合性化合物を含有する請求項１から
７、９から１６
　【請求項１８】
　非液晶性重合性化合物が、ベンゼン環を有する請求項１７に記載の重合性液晶組成物。
　【請求項１９】
　請求項１から
７、９から１８